FR 3013362 A1 20150522 FR 1361257 A 20131118 La présente invention concerne le domaine technique des textiles. adaptés à la protection solaire. Plus précisément, la présente invention concerne de nouveaux textes métallisés et leur procédé de fabrication. Les performances des toiles de protection solaire sont, notamment, thpr;yrrHques, qui caractérisent la partie caractérisées par des ndices transmise (Ts) et la parde céfl chie valeur de Rs est élevée, plus iO Rs) du rayonnement solaire. P us la store est performant. Cette valeur de .Rs est essentiellement fonction de l'état de la surface extérteure du store, test gér&a'erniant. admis que des .wileurs de Rs de l'ordre de 70% représentent les vaeitrn5 maximales aeignailes pour les produits actuellement ctsponibles sur le marché. Une autre caructéristique importante des toiles on solare. est leur résistance au feu. Ce comportement d nar dfMren s tests normalisés. En Franc- e comportement antre autre, évalué Volée norme NEP 92307, qui permet Vcbtenbon d'un classement M ». Pout les toiles de protection solaire, le alveau iviG ou e niveau Vil sont qénérmement requis. La norme européenne EN 13.501-4 permet lemert dedétinir un classement, cornu sous le ru)m d'EUROCLASSEr de la résistance au feu pour les matériaux souples L.e niveslu desement recherché est A2s1O0. Actuellement . deux techniques sont rincipaiem onnues pour conduire à une valeur de 70% de Rs, pour c- toiles de pr La E - utilise un dépôt , face Plusieurs technologiesripe rnosfrrnt de réaliser un tel dépôt r Le dépôt d'un liant contenant une charge métal noa re. ure du store. , tique : e, notamment aftwninisée. Dans ce cas, le liant, qui est de nature organique, sera combustible De plus, la recherche del'aspect métallisé interdit l'incorporation d'agents ignifugeants dans la formulation de dépôt. Il ne sera donc pas possible d'obtenir un tissu présentant un niveau d'ignifugation de type MO ou A2s1c10 sur la face métallisée d'un tel tissu. Le niveau M1 peut néanmoins être ti:eht en utilisant des composés La pulvérisation d'un spray obtenu par dispersion de fines particules métalliques, telles que des particules d'aluminium, dans un liant généralement de type polymère. Comme pour le cas précédent, l'utilisation d'un liant organique, comme milieu de dispersion des particules métalliques, ne permet pas l'obtention d'un niveau d'ignifugation de type MO, ou A2s1d0 sur la face métallisée du tissu. Le niveau M1 n'est accessibe que pour des produits fortement halogénés et ignifugés (par exemple des PVC avec ignifugation à base de Pi-1i xyde d'antimoine et hyd roxysta nriate de zinc). Le dépôt d'un film transfert composé d'une couche d'aluminium et d'un liant polymère à la surface du tissu. Comme dans les deux cas précédents, a présence d'un liant organique empêche l'obtention d'un classement MO ou A2s1d0 et le classement (iv ne peut être atteint qu'avec ciea composés halogénés. Le ciépôt eune couche 'aluminium sur la surface du tissu par une opéra:.n ce métesatien sous vide. Contrairement aux technologies précédie nt décrites, ce mode de dépôt permet de recouvrir in tissu d'une couche d'aluminium pur. Le point délicat de: cette techno ogie est l'accroche de la couche métallique à ia surface ixtile. A ce jour, les conduisent à la rfa ce, permettant métallique. Cette solutions utilisées pour résoudre ce défaut d'adh - mise en place d'une enduction organique à d'assurer la liaison entre l'âme textile et la cou ch couche organique sur !a race métallisée du tissu empêchera l'obtention d'un classement du tye MO, MI. ou A2s1d0. La deuxième technique connue pour conduire à une valeur de 700/o de Rs, pour des toiles de protection solaire utilise un dépôt d'une couche blanche opaque fortement chargée en pigment blanc, comme du dioxyde de titane de type rutile, du sulfure de zinc ou du sulfate de baryum, sur la surface extérieure. Dans ce cas, l'utilisation d'un composé organique pour assurer la cohésion de la couche, contenant les charges minérales, est nécessaire. Dans ce cas, la présence de ce composé organique empêche l'obtention d'un classement « feu » du type MO selon la norme NFP 92.507, ou A2s1d0 selon la norme EN 13.501-1, pour la surface textile. Il n'existe donc pas, à ce jour, de solution technique permettant l'obtention d'un tissu présentant, à la fois, un indice Rs supérieur ou égal à 70%, imposant la présence d'un métal en surface, et un classement au feu de type ou Nil avec une composition sans halogène, selon la norme NFP ou A2s1d0 selon la norme EN 13.501-1 Dans ce contexte, l'invention propose un iTiatériau textile métallisé et un procédé de fabrication d'un tei matériau qui présente une accroche sonde de la couche métallique Sur la couche textile et qui soit compatible avec l'obtention d'un classement au feu de type MO ou A2s1d0 ou q.ul soit exempt d'halodène et compatible avec un classene nvention concerne un textile type Ml. eur au moin 'une de ses faces comportant une couche .textiie de l'ores inorganiques et une couche métallique, caractérisé en ce que a n entre la couche textile et la couche métallique est assurée une couche intermédiaire po ymérique formée d'une matrice comportant au moins un polymère de couplage dans laquelle e-'- réparti eu moins un agent ignifugeant, ledit polymère de couplage étant r liaisons clCm ques, une part à la couche textile et, d'autre part à la couche métallique. Dans le cadre de l'invention: des lien, chimiques sont établis entre es différents composants du textile métallisé. Ces liaisons sont créées par des agents de couplage portés par le polymère constitutif de la couche intermédiaire polymérique, De plus, la couche .ntermédialre polymérique établit une séparation entre la couche métallique et la couche textile qui ne sont donc pas au contact l'une de l'autre. Bien que la métallisaijori puisse être effectuée sur les deux faces, l'invention est particulièrement adaptée aux textiles mét?llisés sur une seule de leurs faces. Dans le cadre de l'invention, les liaisons chimiques existant, d'une part entre le polymère de couplage et la couche textile et, d'autre part entre le polymère de couplage et la couche métallique, sont, notamment des liaisons covalentes, hydrogène ou polaires. En particulier, les liaisons chimi ues existant, d'une part entre le o!ymère de couplage et la couche texte et, d'autre part entre le polymère de couplage et la couche m tan: ue, sont assurées par l'intermédiaire de fonctions M-OH portées par la couche polymérique ou de ponts covalents O5 M-0 avec M = Si, AL, Zr ou Ti. De préférence, M = Si. Selon des modes de réalisation particuliers, la couche intermédiaire noue?: est coneitiAe d'un ou plusieurs polymères à fonctions réactives, notamment choisies parmi les groupements monovalents ou divelents ci- après hydroxy, acide carboxylique, amine, arnde, anhydride acide, Sooyanate, époxy, caprolactame, carbodiimide. De manavantsdeuse couche intermédiaire polymér et e est en un nolymèi-e choisi parmi : les esters, polyamide. .s, efines et leurs mélanges. Néanmoins, dans le. cadre de l'inven tous le: types de polymère porteurs de fonctions réactives peuvent Otre u illses, Gi peut citer tous les pcil'^,,concierisats polyesi po yamicle' polyuréthane), ais également tous les poriyimère5 auteraticuiables e éçalement les T V y 0 rw'7 CH)teriues par catalyse métiallocene poacénant une phase p nt 00 ée.).. Un exemple de TP\I at tu gamme SARLINK® de TEKNORAPEX Dans le cadre de l'invention, e textile peut notamment être un tîsu, un nonrtissé on une ente, de préférence en fibres de verre. Par grille, on entend un réseau de fiiS croiaes sans entrelacement, le plus souvent cotés entre eux S nts d'intersection. L'invention r,tust néanmoins nullement fmitrte aux textiles en verre, mais peut être étendue à d'autres textiles hase d'oxyde, notamment constitués de flbrea cércmique, de fibres eptrtues ou de fils à base d'alliages métalliques comme, par exemple, des alliages Fe/Ni 36 ou des matériaux de type nanoeistallin. De manière classique, les fibres inorganiques pourront être recouvertes d'un ensimage représentant moins de 0,5% de la masse des fibres. De manière avantageuse, le métal constitutif de la couche métallique est de l'aluminium. De la même manière, tinvention peut être appliquée à des couches métalliques autres, notamment ic textile métallisé peut comprendre, à la place d'une couche d'aluminium une couche d'un autre métal déposable sous pression réduite, comme le chrome, l'or, l'argent, l'étain ou le nickel, ou encore une couche de métal ayant des propriétés de blindage contre les ondes électromagnétiques, telle qu'une couche d'invar (alliage Feirli 36%) ou de mumétal ou p-métal NiFe15Mo5 ou NiFe15Cu5Mo3, notamment). Selon un mode de réalisation particulier, le ou les agent(s) ignifugeant(s) représente(nt) de 20 à 2.5°/0 en masse de la masse de la couche polymériue.Dans le cadre de l'invention, le ou les agent(s) ign nnant(s) est (sont) inténré(s) dans la matrice polymère constituant !a couc:-, intermédiaire. Les moléodies ou particules correspondant à l'agent ignifugeant ne sont pas liées chimiquement à cette matrice mais sont errprisonnëes dans cette dernière. EHeS peuvent, Dar contre, selon la nature de la matrice polymère et de l'agent ignifugeant, se lier par des liaisons de faible énerqrnme des liaisons de covalence ou des liaisons hydrogène, à la matrce polymère. Il est posstie d'utiliser un seul ou un mélange d'agents ignifugeants. Le ou les agent(s) ignifugeant(s) pourront être u type phosphorés ou azotés comme les polyphospnates d'ammonium, l'isocyanurare de mélamine, 20 les dérivés ce oent:aérythritol et de mélamine ou des molybdates d'ammoniuM. De nwnière préférée, le polymère de couplage représente de 1 à et de préférence de 5 à 6 %, en masse de la masse totale du textile De -lanière avantageuse, les textiies métallisés selon l'invention présentent un indice Rs supérieur ou égal à 70%. L'indice Rs peut être déterminé ar la norme EN 410. Un tel Rs peut être atteint grâce à l'obtention d'une excellente réflexion liée à la présence de la couche métallique de surface et au choix d'un faible facteur d'ouverture ,Carriment de l'ordre de 0 à 8%, et de préférence inférieur à 7%. La présente invention a également pour objet un procédé de fabrication d'un textile métallisé efni dans le cadre de l'invention comprenant les étapes successives suivantes : a) Préparatiori d'une solution ou d'une dispersion comportant au moins un ar'ru ignifugeant et un polymère de couplage ou un mélange de polymères couplage,e(s)dit(s) polymère(s) étant porteur(s) de fonctions de couplage apabie.7 de réaliser des Vaisons chimiques entre le polymère et les fibres textiles inorganiques et des fonctions de couplage capaUes de réaliser des liaisons chimiques entre le polymère et le méta!, ces fonctions pouvant être identiques ou différentes, b) Ensirnaqe des faces de la couche textik de fibres inorganiques avec: la solution ou 'D dispersion preparee e fetape a), c) Application rfun traitement tnermiQue permettant notamment de fixer chimiquement le polymère de couplage surface de la couche textile, de maniéré à fixer une couche de polymere intermédiaire sur la couche textile, Métaiiisation, par dépôt de vapeurs de rr secs pression réduite, d'au moins une partie ce ta surface iLecernment traitée, entraînantla formation de liaisons chimiques entre la couche de polymère. intermédiaire et la couche méaique formée. En fonction de l- rature Tnère la préparation utilisée pour réalisir l'ensimage, nommée r .1T:ion de dépôt, pourra être réalisée en dispersion aqueuse ou en solution euse ou dans un solvant organique tel qu'un alcool, une cétone... Les composants de la préparation de dépôt du polymère sont : Un liant polymère possédant des fonctions réactives, Un agent de courf a g e chargé d'assurer la Uaisort polymère » Un agent de couplage chargé d'assurer la liaison « polymère f métal » et Un agent ignifuaean par exernp4,., de type phosphoré et/ou azoté. Il est possible d'utliser un agent de couplage pur réaliser lo liaison textile / polymère » identique. ou elAt ht à celui utilisé pour rAa'h r la liaison « polymère / métal ». Les agents de couplage peuvent être des silanes, nates, zirconates, urninates ou des comoilexes organochromés . A ttre d'exemples de titanates ou zirconates, on peut citer les composés de formule (X0)r-Z.(0Y)4-n où X est un qroupement alkyle, par exe,rnrle. n-propyle, iso-propyle., n-butyle, iso-octyléthyle, Y est un groupement organo fonctRporiels, par exemple du type carboxyle, ester, phoanorat, pyro-pho nona sultane() et Z est Ti dans le cas des titanates ou Zr dans le cas des zirconates. Des gammes complètes dédiées à chc/que type de polymère sont disponi des auprès des fournisseurs Famas 15 tednology, Capatue Chemical, De manière préférée, les agents de couplage sont des cpsilanes porteurs de une à trois fonctions OH ou alcoxy, et d'au mollo.) ir partie organique R possUant une fonction permettant leur greffage covalent sur le .poiymère. Ils seront. le plus souvent des organosilanes porteurs de une à Vois fonctions OH ou alcoxy (qui vont s'hydrolyser en milieu aqueux pour former des fonctions OH), dont la formule peut se schématiser par (R'Ci)mSi-(R)4_rn avec m compris entre 1 et 3, R' qui peut être H ou un groupe alk\ile, notamment de 1 à 4 atomes de carbone, Il est possible qu'uni même atome de silicium soit porteur de tr, rents groupements OR' et/ou R. ALI moins une cies parties criques 7 possède une fonction permettant le grE.,rfage sur le pHymère. Le choix de ceUe fona r mnend donc de la raroic du polymère et des fonctions ft:actives portées po r ce dernier. Par exemple, si le polymère est un polyL .:::hane,. la partie organique R. contiendra une fonction amine ou 30 époxy. Des gommes COM s drorganosilanes dédiées à chaque type de polymère sont disponibles ELJP e des rournsseurs Dow Cornng, Wacker, Momentive et Shin-Etsu. Les liaisons chimiques avec les composés inorganiques (fibres et métal) pourront err-i te, se faire par l'intermédiaire des fonctions OH portées par l'atome de Si, restées libres sur le polymère. Lors de "opération de préparation du bain, les agents de couplage vont réagir sur ie p0 mère pour conduire à la formation d'un polymère modifié permettant couplage chimique avec a couche textile et la couche métallique, Cc polymère de couplage » est, de -radon avàntaceuse, utUisé, de très faible teneur, notamment pour représenter de tordre de 5 à 6% en masse du textile métallisé final. La présence d'un ignugeant permet de pallier à la dégradation des propriétés non feu Hées à la présence de composés organiques. De manière avantageuse, la préparation de dépôt préparée à a) réalisée avec de 1 à 10% d'agent(s) de couplage, 50 à 80% de mère(s), de 5 à 40% d'agent(s) ignifugeant(s) et de 0,1 à d'agent(s) de formulation pourcentages étc:nt donnés sur l'extrait rapport à la masse totale de l'extrait correspondant à la préparation de eépôt De préférence, la prapaiï.ition de dépôt préparée à n e - avec de 1 à 5% d'agent: ce couplage, 70 a 80% de 25% d'agent(s) igni raant(s) et de 0,1 à 1% po yrnere .d'agent(s) de formulation, ces pourcentages CLarl t donnés sur l'extrait sec, par rapport à Ta rasse totale de l'extrait sec corresoontlant à la préparation de dépôt. On pourra introduire tout type d'agents de formulation classiquement utilisés dans les dépôts polymériques, par exemple du type agent anti-mousse, agent mouillant... De façon à garantir une répartition homogène de l'agent ignifugeant, se présentant en général sous la forme de particules, une agitation sera, de préférence, opérée sur la préparation de dépôt, avant son application. De manière avantageuse, la préparation de dépôt contient un agent anti-mousse. On pourra utiliser tout agent anti-mousse classique bien connu de l'homme du métier et de façon avantageuse, ceux de la famille des poly.7.1loxare5 et notamment e BYK TM -094 commercierisé par BYK Chemie, ou de ta famille des ccipolymères polyéther siloxane et notamment le TEGO .TM Foamex 825 commercialisé par la société DEGUSSA. La préparation de dépôt du polymère est ensuite appliquée sur une couche textile déjà constituée. L'application de la préparation de dépôt du poymère peut être réaii 10 par toutes techniques classiques de traitement de nuAriau textile, nommées classiquement ensimage : imprégnation plein bain suivi d'un essorage au foulard, enduction à pulvérisation... Les terhei nues permettant de erique sur une seule des faces du textile seront eposer la couche privilégiées. Il est pose:iUe d'utiliser un procédé de dépôt suivi d'un 15 foulardage. Le foulardage permet Véiimination de l'excès de polymère sur rouleaux (nommés foulards dans le langage de l'homme du métier). Le traitement thermique qui suit a deux objectifs : permettre élimination du milieu dispersif ou du solvant utilisé dans la préparation de 20 dépôt de polymère et permettre l'activation des fonctions dr ci pour conduire aux i,r,7.1sons chimiques souhaitées. Ces fonctions ie couplage,. notamment du type OH, viennent de l'agent de couplage notamment choisi parmi les silanes, titanate:s' zirconates, alumlnates et complexes organochromés qui après liaison au polymère ont permis de former le 25 polymère de couplage. Le traitement thermique permet, tout d'abord, d'établir la liaison entre la couche polymérioue et le textile. 17 peut également entraîner le déblocage des fonctions de couplage éventuellement présentes dans le polymère pour permettre son couplage ultérieur avec le métal. 30 Les conditions de ce traitement thermique seront fonction de la composition de la préparation de dépôt du polymère de couplage. Par exemple, en utilisant une préparation aqueuse de dépôt de polymère et des agents de couplage de type silanes porteurs de fonctions alco -C(0)0H ou -C(0)0R" avec R" qui représente un groupe alkyle, ou de type silanes porteurs de fonctions amine ou époxy pour réagir avec le polymère, qui ont conduit à la formation du polymère de couplage dans la préparation de dépôt, un traitement thermique à une tem erature de 100 à 170°C, pendant 30 secondes à 2 minutes, est adapté. de méta 15-ation sur la surface du textile recouverte de poiyineiee ors réalisée selon toute technique connue, et de préférence 10 par dépôt métallique sous pression réduite à partir de vapeurs ce métal, classiquement nommé dépôt métallique., sous vide. Ce dépôt méta uc sera le plus souvent réalisé sur une seule des faces du textile. Ainsi, dans un tel cas, lorsque le dépôt du poyrnère de couplage aura été réalisé sur toute la surface du textile (c'est m'A.:uni-lent le cas par impréqoadon dans un bain), 15 l'une des grandes faces du textile sera recouverte de p de couplage et l'autre grande face sera recouverte de polymère de couplaqe, ui-même recouvert d'une couche de métal. Classiquement, une pression app,tr tenant à la çarnme allant de 10-2 à 10-4 Torr et une température appartenant à la earnme allant or 30 à 100°C seront appliquées lors ce a méraisation. La 20 pression et !a température seront s par thomme du metier, en onction du métel utilin.é.. Lors d metallisaUori, es fonctions de couplage restantes sur la couche poiymerïque vont former des liaisons chmtuues avec le méta. Il y aura ainsi une panmte conésion entre le support textlle et La couche métallique, assurée par a couche poenérique 25 intermédiaire. On obtient ainsi une couche métallique généralement de 5 à 100nrr d'épaisseur. Au final, le textile métallisé obtenu est, le plus souvent, composé de: à 7 parts massiques de polymère de couplage; 0 à 3 parts massiques daqent ignifugeant 30 0,5 part massique de métal constitutif de la couche m ; en particulier le métal sera présent à raison de 0,01 à 0,5 part massique ; 90 à 95 parts massiques de fibres inorganiques constjtutivE.,s de la couche textile, pour 100 parts. L'invention pourra être mise en ,oeuvre,, notamment, pour la réalisation de textiles pour la protection solaire, et notamment de tissus pour store ou rideau. La couche métalhque est parfaiternent liée au textile. De plus, la présence d'agent(s) ifugeant(s) et le faible taux de composante organique apportée par ce traitement permettront égaiement de garantir les propriétés « non feu » reç 1J Ses. 10 Pré a :,,ben-lent au pro-cédé de traitement mis en oeuvre dans le cadre de :e textile aura pu subir une opération de teinture, par t7aitement avec une formulation cilE: teinture. Une telle formulation se présente, en général, sous la forme d'une dispersion de matières colorantes dans une dispersion d'un liant en phase aqueuse. L'extrait sec de cette formulation est 15 souvent inférieur à 10% en masse, ce qui conduit à une couche textile comprenant 0,5 à 1% d'ext att coupe .pourra égalemeri de formulation de teinture IalssvIt Da,/ec e polymère de teinture rires ab e F polyimire de (ire liant de a teinture ues U e cas llser des liaisons 20 présent localement en surface de la couche textile. Par ailleurs., e tissu métaliisé obtenu dans ie cadre de l'vention pourro être traité par dépôt d'un vernis à la surface ce à couche métallisée, notamment afin d'éviter .son oxydation et/ou sa COrosiofl. De tels vernis sont mmen iie' polyacrylique, po yvirfyllgua silicone xv, Un tel vernis 25 lorscuil est appliqué 5ur la couche isée représentera en général moins de 1% de h tuasse totale du textiie frna, et en généra de 0,2 à 0,6%. De telles us pourront être réalisées selon les f.ieicilniiques classiques, bien connu,- tomme du métier, notamment fabriquant de textliE.,s pour la protection solaire. 30 Les exemples ci-après permettent d'illustrer l'invention. Exemple 1 de traitement - Composrtion du bain Tyi.,ede Nature chimique Pourcentage matière Référence commerciale Pondéral première Liant polyuréthane polymère BAYER Impranil® DLN Agent de 3-glycidoxypropylméthyldiéthoxysilane couplage MOMENT1VE Coato C2287 Ignifugeant ignifugeant phosphoré azoté THOR VO 900 Aq nt anti- poly diméthyl siloxane mousse BYK Chemie Byk 094 Milieu Eau dispersif TOTAL 45,90 0,70 0,10 48,30 100,00 La réparation de dépôt est préparée en additionnant successivement dans la cuantïté d'eau nécessalre et maintenue sous aqftetion, du BYK 094, de l'imprani.® DLN et du Coatosil® C 2287. L'agitation est alors maintenue pendant 48 h sous une vitesse 300 tr/mn 'céation d'un vortex). Le pH est contrôlé à t=0, t= 24h puis t=48h le ph doit augmenter d'une unité de pH jnimurn au bout de 48h, ce qui est significelle du pontage du 10 polyuréthane avec le silane. Une fois cette étape réalisÉ.,"=e, PCO 900 est e,1outé ,rmessivement dans la solution r) ,.,.édernment obtenue, sous une vitesse dtqFtabon de 300 tr/min penciarlt. 1 heure. Le mélange peut alors être appliqLe sur le tissu à trater e2 ch p 051' :LI :71'11 du silane : C MP 200) 10 est rnainLenue pentinnt 3 'r un contr le ire : Coatosil® MP 200 e dans le con - lant prévu à c. (ex fut ( stiq['':3 eau acide acÉ ,.,-;1* ajoutée sous agitation, siDi'is mébri,e-- Jrnin à une viLessE tr /min. 10% dP Pu sont ajoutés s,,,,,7,rrient (2% par fl SOUS agit puis 10% d s ie restant OU" maInten 'agitation. L - gitatjori Ce dernier cst évidence « du Cc _ dom c'.,i;s1-21nte de 3 (nette' Apre., hy(iirol. est obtenu : Pource. . Pondérai matière première de 0 TOTAL 100,00 iAtho>r% 3-glycido Jde olution (900/. MOI \TIVE Co2tosil® MP 100/0 aciciip que en Tasse) Milieu dispersif mique re-nce commerciale Composition du bain 2 Préo ion de dépôt) Pourcentage Pondéral Nature chimique Référence commer polyuréthane BAYER JmprniVR DLN -glycidoxypropylméthyldiéthoxysilane MOMENTIVE CcatosM" MP 200 (ES 'ID%) manne ignifugeant phosphoré azoté 'THOR. PCO 960 Type de matière première Liant poivrière Agent de CC Li pbge Ignifugeant 0 Conditions de traitemem O Vitesse d'agitation lors de la préparation du bain : 450 tr/min o Type de paie: rotor / stator O Maturation du bain : de 48h O Type de traitement de la surface textile : 10 Plein bain pui5 essorage au foulard Pression de errneture des cylindres du foulard : 16 Nimm Température du bain : 16°C Vitesse de traitement : 12 m/min 15 Traitement thermique :160°C - lmin 20 s Agent antimou,..;se poly diméthyl siloxane BYK: C.-hemie Bvv 094 Eau 46,60 TOTAL La :préparebn de dépôt est préparée comme à l'ex Milieu dispersif MetaL-ion sous vide - .Netallisation sous vide réalisée 7 jours après le traitement du tissu O Procédé en 3 étapes : - Séchage du tissu : 105°C - 2 min - Traitement plasma : température du plasma 900 - 1000 °C - temps de. traitement REVENDICATIONS1. Textile métallisé sur au moins l'une de ses faces comportant une couche textile de libres inorganiques et une couche métallique, caractérisé en ce que la liaison entre la couche textile et la couche métallique est assurée par une couche intermédiaire p:olymérique formée d'une matrice 4comportant au moins un polymère de couplage dans laquelle est répartir au moins un agent ignifugeant, ledit polymère de couplage ét t lié par liaisons chimiques d'une part à la couche textile et, Ç' à la couche méta!Idu 10selon la REVENDICATIONS 1. es :-isé en ce que les liaisons chimiques existant, d'une part entrepolymère de couplage et la couche textiled'autre polymère de couplage et la couche méta tique, sont des liaSOF17, covaientes, hydre c ou polaires. Textile métallisé seion la revendication I ou 2 car:i3citei isé en ce que le 15 'textile est un tissu, un non-tissé ou une grille, en fibres de verre. 4 - Textile métallisé selon l'une eue.lconque des REVENDICATIONS caractérisé en ce que le métal constitutif de la couche métallique cd- de - TextUe nétallisé selon l'une quelconque des REVENDICATIONS caractérisé en ce que les liaisons mn-ligues existant, d'une part entre le polyrrére de couplage et h couche textile et d'autre part entre le polymère de coup uge et la couche métatique, sont assurées par l'intermédiaire de toncliwis Vi-CH portées pa'ï a couche polyrriériquc ou de ponts covalents O-M-0, avec NI = AI, Zr, Tide préférence, 25 - Textile métallisé selon l'une quelconque des rE:venctuitions 1 à 5 caractérisé en ce que la couche intermédiaire polymérique est constituée d'un ou plusieurs polymères à fonctions réactives, notamment choisies parmi es groupements monovalents ou divalents ci-après : i-udroxy, acide carboxylique, amine, amide, anhydride d'acide, isocyanate, époxy,. 30 caprolactame, carbodlimide. 7 - Textile métallisé selon l'une quelconque des REVENDICATIONS caractérisé en ce que la couche intermédiaire polyme.rn ,a est en unr-,iciymère choisi parmi : les polyesters, polya.pride.s, polyuréthanes,. poiyoi&Tnes et leurs mélanges. - T'eviule métallisé selon l'une quelconque des revendications 1 à 7 caractérisé en ce que le ou les agent(s) ignifugeant(s) représente(nt) de 20 à 25% en masse de la masse de la couche polymérique. 9 - Textile métallisé selon l'une quelconque des REVENDICATIONS caractérisé en ce cue le poyrère de couplage repn4sente de 1 à 25 %., et de préférence de 5 à 5 "ia, en masse de la masse totale du tee,Ne métallisé. 10 - Textile métallisé selon l'une quelconque des REVENDICATIONS caractérisé en ce qu'il présente un nciice Rs supérieur ou égal à 70%. - Textile métallisé selon l'une quelconque des evenCications 1 à 10 caractéusé _in ce que la couche métaliique est recouverte d'un vernis afin d'évt.er son oxydation et/ou sa corrosion, représentent moins de 1% rassi ,Et: de masse du textile, 15 IL Procédé de fabncation crun cextile métallisé selon l'une queiconque des REVENDICATIONS I à 11 caractérise en ce quil comprend les étapes successives suivantes : réparation d'une sco ou d'une dispersion comportant L moins un açient qnifugeant lymère de coupa, polymère(s) un mélan,, de polymères de coupâ _ porteur(s) de fonctions s. couple t capables de réaliser des liaisons chimiques entre le p, lère et !es fibres textiles inorganiques et des fonctions de coupla capables Je réaliser des liaisons chimiques entre le polymère et le métal, ces fonctions pouvant être identiques ou différer itnJ b) Ensimage des faces de Ta couche textile de fibres inorganiques avec la solution ou dispersion préparée à l'étape a), c) Appllcation d'un traitement tharm.que permettant notamment de fixer e poymère de couplage à la surface de la couche 30 textile, de manière à fixer u :e couche de poTyrnère intermédiaire sur la couche textile,Métallisation, par dépôt de vapeurs de métal sous pression réduite, d'au moins une partie de la surface précédemment traitée, entraînant la formation de liaisons chimiques entre la couche de polymère intermédiaire et la couche métallique formée. 13 - Procédé selon la revendication 12 ceractérisé en ce que la solution ou disperson préparée à Vétane a) est rdHsée avec de 1 à 10% d'agent(s) de couplage, 50 à 80% dc polymère(s), 5 à 40% d'agent(s) ignifugeant(s) et de 0,1 à 10%d'agent(s) de formulation, ces pourcentages étant's sur l'extrait sec, par rapport: masse totale de l'extrait sec 10 COTT,75 7dar-k à 'a solution ou dispersion préparee. Procédé selon la revendcauon 13 caractérisé en ce que le ou les agent(s) de cou ge estcricparmi les silanes, titanates, zirconates, aluminates et complexes orgonocteorrés. - Procédé selon la revendimtio 13 ou 14 caractérisé en ce que le(s) 15 agent(s) de couplage est (sont) choisi(s) parmi es orctanoaitanes porteurs de une à trois fonctions C-1 ou alcoxy, et d'au moins un organique R possédant une fonction permettant leur 7effage covalei :,La. le polymère. - Procédé selon l'une quelconque des revendications 13 à 15 caractérisé en ce que l'étape d) est suivie d'une étape de dépôt d'un vernis à 20 la surface de la couche métallisée, afin d'éviter son oxydation et/ou sa corrosion.